ВЯЖУЩЕЕ, СПОСОБ ПОЛУЧЕНИЯ ВЯЖУЩЕГО И СПОСОБ ИЗГОТОВЛЕНИЯ СТРОИТЕЛЬНЫХ, ОТДЕЛОЧНЫХ И ТЕПЛОИЗОЛЯЦИОННЫХ МАТЕРИАЛОВ

1. Вяжущее для получения строительных, отделочных и теплоизоляционных материалов на основе цемента, песка и воды, отличающееся тем, что оно содержит наночастицы цемента и песка полученные микровихревым дроблением в водной среде, при этом массовая доля компонентов вяжущего составляет, %: песок 15-75, цемент 15-75, вода - остальное.
2. Вяжущее для получения строительных, отделочных и теплоизоляционных материалов по п.1, отличающееся тем, что вяжущее смешивается с компонентами строительных и теплоизоляционных материалов при температуре не ниже 42°C.
3. Вяжущее для получения строительных, отделочных и теплоизоляционных материалов по п.1, отличающееся тем, что в воду добавляется ПАВ, которое в массовой доле компонентов вяжущего в % составляет от 0,001 до 5,0.
4. Вяжущее для получения строительных, отделочных и теплоизоляционных материалов по п.1, отличающееся тем, что в состав вяжущего входит зола уноса, которая в массовой доле компонентов вяжущего в % составляет от 4,0 до 58,0.
5. Вяжущее для получения строительных, отделочных и теплоизоляционных материалов по п.1, отличающееся тем, что в состав вяжущего входит гидросмывная зола, которая в массовой доле компонентов вяжущего в % составляет от 4,0 до 78,0.
6. Вяжущее для получения строительных, отделочных и теплоизоляционных материалов по п.1, отличающееся тем, что микровихревому дроблению в водной среде подвергается первоначально песок, а затем в коллоидную эмульсию из песка и воды добавляется цемент и процесс микровихревого дробления продолжается с новыми ингредиентами вяжущего, при этом массовое соотношение песка и цемента варьируется от 1:3 до 7:1.
7. Вяжущее для получения строительных, отделочных и теплоизоляционных материалов по п.1, отличающееся тем, что микровихревому дроблению в водной среде подвергается первоначально цемент, а затем в коллоидную эмульсию из цемента и воды добавляется песок, при этом массовое соотношение песок-цемент варьируется от 1:3 до 7:1.
8. Вяжущее для получения строительных, отделочных и теплоизоляционных материалов по п.1, отличающееся тем, что при дроблении твердых ингредиентов вяжущего методом микровихревого дробления массовое соотношение вода-цемент варьируется от 1:3 до 20:1.
9. Вяжущее для получения строительных, отделочных и теплоизоляционных материалов по п.1, отличающееся тем, что при дроблении твердых ингредиентов вяжущего методом микровихревого дробления массовое соотношение вода-гидросмывная зола варьируется от 1:3 до 15:1.
10. Вяжущее для получения строительных, отделочных и теплоизоляционных материалов по п.1, отличающееся тем, что при дроблении твердых ингредиентов вяжущего методом микровихревого дробления массовое соотношение вода-зола уноса варьируется от 1:3 до 20:1.
11. Способ получения строительных, отделочных и теплоизоляционных материалов, отличающийся тем, что в предлагаемом способе используется вяжущее, твердые частицы которого прошли микровихревое дробление в водной среде, а материал, состоящий из предлагаемого вяжущего и наполнителей после укладки в форму или опалубку подвергается вибрационному воздействию.
12. Способ получения строительных, отделочных и теплоизоляционных материалов по п.11, отличающийся тем, что готовые изделия из материалов не подвергаются вибрационному воздействию.
13. Способ получения строительных, отделочных и теплоизоляционных материалов по п.11, отличающийся тем, что материал получается смешиванием щебня с вяжущем, при этом массовая доля щебня в материале в % составляет от 30 до 80.
14. Способ получения строительных, отделочных и теплоизоляционных материалов по п.11, отличающийся тем, что материалы получаются путем смешивания вяжущего, цемента и щебня.
15. Способ получения строительных, отделочных и теплоизоляционных материалов по п.11, отличающийся тем, что материалы получаются путем смешивания вяжущего, цемента, песка и щебня.
16. Способ получения строительных, отделочных и теплоизоляционных материалов по п.11, отличающийся тем, что материалы получаются путем смешивания вяжущего, воды, цемента, песка и щебня.
17. Способ получения строительных, отделочных и теплоизоляционных материалов по п.11, отличающийся тем, что материалы получаются путем смешивания вяжущего, воды, ПАВ, цемента, песка и щебня.
18. Способ получения строительных, отделочных и теплоизоляционных материалов по п.11, отличающийся тем, что наполнители перед смешиванием с вяжущим нагреваются до температуры не ниже 42°C.
19. Способ получения строительных, отделочных и теплоизоляционных материалов по п.11, отличающийся тем, что перед смешиванием с вяжущим наполнители обрабатываются водными растворами ПАВов.
20. Способ получения строительных, отделочных и теплоизоляционных материалов по п.11, отличающийся тем, что перед смешиванием с вяжущим наполнители обрабатываются водными растворами ПАВов, которые предварительно нагреваются до температуры не ниже 42°C.
21. Способ получения строительных, отделочных и теплоизоляционных материалов по п.11, отличающийся тем, что материалы получаются путем смешивания вяжущего и наполнителей, при этом в состав наполнителей входят материалы с высокой теплоизоляционной способностью.
22. Способ получения строительных, отделочных и теплоизоляционных материалов по п.11, отличающийся тем, что материалы получаются путем смешивания вяжущего и наполнителей, при этом в состав наполнителей входят армирующие волокна.
23. Способ получения строительных, отделочных и теплоизоляционных материалов по п.11, отличающийся тем, что материалы получаются путем смешивания вяжущего и наполнителей, при этом в состав материалов добавляется вода, подвергнутая микровихревому дроблению.
24. Способ получения строительных, отделочных и теплоизоляционных материалов по п.11, отличающийся тем, что материалы получаются путем смешивания вяжущего и наполнителей, при этом в состав материалов добавляется вода, подвергнутая микровихревому дроблению при температуре не ниже 42°C.